(57)【要約】【課題】低温硬化性及び塗膜性能に優れた二液混合形塗料組成物を提供すること。【解決手段】二液混合形塗料組成物は、金属基材の表面を被覆する防錆塗膜を形成するために用いられる、主剤（Ｉ）及び硬化剤（ＩＩ）を含む二液混合形エポキシ樹脂塗料組成物であって、主剤（Ｉ）は、エポキシ樹脂（ａ）を含み、硬化剤（ＩＩ）は、ポリアミン（ｂ）を含み、エポキシ樹脂（ａ）は、ビスフェノールＡ型エポキシ樹脂又はノボラック型エポキシ樹脂の少なくともいずれかで、かつ、重量平均分子量が６，５００〜１０，０００であり、ポリアミン（ｂ）は、脂環式ポリアミン（ｂ−１）と、脂環式ポリアミンを含まないポリアミン（ｂ−２）と、アルキルフェノール（ｂ−３）と、を含む。【選択図】なし【特許請求の範囲】
【請求項１】
金属基材の表面を被覆する防錆塗膜を形成するために用いられる、主剤（Ｉ）及び硬化剤（ＩＩ）を含む二液混合形塗料組成物であって、
前記主剤（Ｉ）は、エポキシ樹脂（ａ）を含み、
前記硬化剤（ＩＩ）は、ポリアミン（ｂ）を含み、
前記エポキシ樹脂（ａ）は、ビスフェノールＡ型エポキシ樹脂又はノボラック型エポキシ樹脂の少なくともいずれかで、かつ、重量平均分子量が６，５００〜１０，０００であり、
前記ポリアミン（ｂ）は、脂環式ポリアミン（ｂ−１）と、脂環式ポリアミンを含まないポリアミン（ｂ−２）と、アルキルフェノール（ｂ−３）と、を含む二液混合形塗料組成物。
【請求項２】
前記主剤（Ｉ）は、更にシランカップリング剤（ｃ）を含み、
前記シランカップリング剤（ｃ）は、異なる２種の官能基の一方の官能基として、トリメトキシシリル基又はトリエトキシシリル基を有する請求項１に記載の二液混合形塗料組成物。
【請求項３】
弱溶剤を更に含む請求項１又は２に記載の二液混合形塗料組成物。
【請求項４】
前記脂環式ポリアミン（ｂ−１）は、前記硬化剤（ＩＩ）の総質量に対して、１０〜２０質量％含まれる請求項１〜３のいずれかに記載の二液混合形塗料組成物。
【請求項５】
前記脂環式ポリアミンを含まないポリアミン（ｂ−２）は、前記硬化剤（ＩＩ）の総質量に対して、０．６〜６．３質量％含まれる請求項１〜４のいずれかに記載の二液混合形塗料組成物。
【請求項６】
アルキルフェノール（ｂ−３）は、前記硬化剤（ＩＩ）の総質量に対して、６〜３０質量％含まれる請求項１〜５のいずれかに記載の二液混合形塗料組成物。
【請求項７】
前記主剤（Ｉ）の顔料体積濃度（ＰＶＣ）が３０〜６０％であることを特徴とする請求項１〜６のいずれかに記載の二液混合形塗料組成物。
【発明の詳細な説明】
【技術分野】
【０００１】
本発明は、低温での硬化性及び塗膜性能に優れ、ミネラルスピリット等の弱溶剤に可溶で、かつ、防錆性に優れた、主剤及び硬化剤からなる二液混合形エポキシ樹脂塗料組成物に関する。
【背景技術】
【０００２】
エポキシ樹脂は、耐食性、耐薬品性、付着性等に優れているため、防錆塗料用樹脂として広く使用されている。従来、塗料用のエポキシ樹脂及びその硬化剤としてのポリアミンは、トルエン、キシレン等の溶剤にて溶解した、あるいは、溶解可能なものであったが、近年は、人体への有害性が少なく、高引火点、高沸点であるミネラルスピリット等の弱溶剤に可溶なエポキシ樹脂及びポリアミンが使用されつつある。
【０００３】
しかしながら、外気温の影響を受けやすい橋梁や石油タンク等の鋼構造物は冬場の基材温度が低くなるため、弱溶剤に可溶なエポキシ樹脂及びポリアミンからなるエポキシ樹脂塗料組成物は、乾燥性、硬化性、旧塗膜に対する塗り重ね性及び塗膜性能において未だ十分なものが得られていない。
【０００４】
例えば、（Ａ）ゲルパーミエーションクロマトグラフィー（ＧＰＣ）法により測定される標準ポリスチレン換算の重量平均分子量（Ｍｗ）が１５，０００〜４５，０００であるエポキシ樹脂と、（Ｂ）シランカップリング剤と、（Ｃ）防錆顔料と、（Ｄ）アミン系硬化剤とを含んでなることを特徴とする二液混合形塗料組成物が提案されている（例えば、特許文献１を参照）。
【０００５】
更に、主剤成分（Ａ）及び硬化剤成分（Ｂ）を含有してなるエポキシ樹脂組成物において、主剤成分（Ａ）が、液状エポキシ樹脂（ａ１）とシランカップリング剤（ａ２）を含有し、硬化剤成分（Ｂ）が、アミン系硬化剤（ｂ１）を含有し、主剤成分（Ａ）及び／又は前記硬化剤成分（Ｂ）が、液状炭化水素樹脂を含有する二液混合形塗料組成物が提案されている（例えば、特許文献２を参照）。
【０００６】
特許文献１に記載された技術を用いることにより、優れた防食性能と共に、超低温時であっても優れた付着性を有する塗膜を形成することができる。また、特許文献２に記載された技術を用いることにより、基材との付着性、耐水性、防食性に優れる防食皮膜を形成することができる。
【先行技術文献】
【特許文献】
【０００７】
【特許文献１】特開２０１６−１６４２６１号公報
【特許文献２】特開２００５−１５５７２号公報
【発明の概要】
【発明が解決しようとする課題】
【０００８】
しかしながら、特許文献１に記載の技術を用いた場合には、鋼構造物に形成された塗膜が、外気温による鋼材の伸び縮みに対応できず、クラックやはがれ等の塗膜不良が生じるという課題がある。また、特許文献２に記載の技術を用いた場合には、十分な低温硬化性が得られないといった課題がある。二液混合形塗料組成物の有機溶剤として弱溶剤を用いない場合にも同様の課題がある。
これらの課題を同時に解決できる二液混合形塗料組成物が求められている。
【０００９】
本発明は、低温硬化性及び塗膜性能に優れた二液混合形塗料組成物を提供することを目的とする。
【課題を解決するための手段】
【００１０】
本発明は、金属基材の表面を被覆する防錆塗膜を形成するために用いられる、主剤（Ｉ）及び硬化剤（ＩＩ）を含む二液混合形塗料組成物であって、前記主剤（Ｉ）は、エポキシ樹脂（ａ）を含み、前記硬化剤（ＩＩ）は、ポリアミン（ｂ）を含み、前記エポキシ樹脂（ａ）は、ビスフェノールＡ型エポキシ樹脂又はノボラック型エポキシ樹脂の少なくともいずれかで、かつ、重量平均分子量が６，５００〜１０，０００であり、前記ポリアミン（ｂ）は、脂環式ポリアミン（ｂ−１）と、脂環式ポリアミンを含まないポリアミン（ｂ−２）と、アルキルフェノール（ｂ−３）と、を含む二液混合形塗料組成物に関する。
【００１１】
また、主剤（Ｉ）は、更にシランカップリング剤（ｃ）を含み、前記シランカップリング剤（ｃ）は、異なる２種の官能基の一方の官能基として、トリメトキシシリル基又はトリエトキシシリル基を有することが好ましい。
【００１２】
また、弱溶剤を更に含むことが好ましい。
【００１３】
また、前記脂環式ポリアミン（ｂ−１）は、前記硬化剤（ＩＩ）の総質量に対して、１０〜２０質量％含まれることが好ましい。
【００１４】
また、前記脂環式ポリアミンを含まないポリアミン（ｂ−２）は、前記硬化剤（ＩＩ）の総質量に対して、０．６〜６．３質量％含まれることが好ましい。
【００１５】
また、アルキルフェノール（ｂ−３）は、前記硬化剤（ＩＩ）の総質量に対して、６〜３０質量％含まれることが好ましい。
【００１６】
また、前記主剤（Ｉ）の顔料体積濃度（ＰＶＣ）が３０〜６０％であることが好ましい。
【発明の効果】
【００１７】
本発明によれば、低温硬化性及び塗膜性能に優れた二液混合形塗料組成物を提供することができる。
【発明を実施するための形態】
【００１８】
以下、本発明に係る主剤（Ｉ）及び硬化剤（ＩＩ）からなる二液混合形エポキシ樹脂塗料組成物（以下、「二液混合形塗料組成物」と総す）について具体的に説明する。
【００１９】
二液混合形塗料組成物は、金属基材の表面を被覆する防錆塗膜を形成するために用いられ、主剤（Ｉ）及び硬化剤（ＩＩ）からなる。主剤（Ｉ）は、エポキシ樹脂（ａ）を含み、硬化剤（ＩＩ）は、ポリアミン（ｂ）を含む。主剤（Ｉ）は、更に顔料やシランカップリング剤（ｃ）を含むことが好ましい。また、溶剤としては、ミネラルスピリット等の弱溶剤が用いられることが好ましい。
【００２０】
本実施形態に係る二液混合形塗料組成物の低温硬化性は、低温乾燥性、防食性、付着性、塗り重ね性、踏み込み性という観点で評価される。また、防錆塗膜の外観は、ちぢみ性、温冷繰り返し性（耐割れ性）という観点で評価される。
【００２１】
＜エポキシ樹脂（ａ）＞
本実施形態に係る二液混合形塗料組成物は、エポキシ樹脂（ａ）として、ノボラック型エポキシ樹脂又はビスフェノールＡ型エポキシ樹脂の少なくともいずれか一方を含み、これらの両方が含まれていてもよい。このようなエポキシ樹脂（ａ）を用いることにより、ミネラルスピリット等の弱溶剤に可溶であり、かつ、低温硬化性及び塗膜性能を向上させることができる二液混合形塗料組成物が得られる。また、ブラスト鋼板、ショップ塗装鋼板、有機ジンク塗装鋼板等の基材に対する付着性を改善することもできる。エポキシ樹脂（ａ）は、それぞれ１種のエポキシ樹脂が用いられてもよく、２種以上併用されてもよい。また、エポキシ樹脂（ａ）は、ミネラルスピリット等の弱溶剤に可溶な構造に変性されてもよい。
【００２２】
本発明において、エポキシ樹脂（ａ）は、ノボラック型エポキシ樹脂及びビスフェノールＡ型エポキシ樹脂以外の他のエポキシ樹脂を含有していてもよく、このような他のエポキシ樹脂としては、ビスフェノールＦ型エポキシ樹脂、ビスフェノールＡＤ型エポキシ樹脂、ビスフェノールＳ型エポキシ樹脂、ビフェニル型エポキシ樹脂、ナフタレン型エポキシ樹脂、グリシジルエステル型エポキシ樹脂、グリシジルアミン型エポキシ樹脂、ゴム変性エポキシ樹脂等が挙げられる。かかる他のエポキシ樹脂は、１種のみが用いられてもよく、２種以上併用されてもよい。
【００２３】
主剤（Ｉ）の総質量に対して、ノボラック型エポキシ樹脂及びビスフェノールＡ型エポキシ樹脂の合計量は、樹脂固形分として１０〜４０質量％とすることが好ましく、２０〜３０質量％とすることがより好ましい。１０質量％未満であると、十分な低温硬化性が得られない傾向があり、４０質量％を超えると塗膜中の顔料の割合が減ることで塗膜の隠ぺい性が低下する傾向がある。
なお、本明細書において、主剤（Ｉ）の総質量とは、エポキシ樹脂（ａ）等の樹脂と、顔料と、シランカップリング剤（ｃ）と、その他の主剤（Ｉ）に対する添加剤（弱溶剤を含む）とを合算した総質量をいう。
【００２４】
低温での硬化性及び塗膜性能の観点から、ノボラック型エポキシ樹脂、ビスフェノールＡ型エポキシ樹脂及び他のエポキシ樹脂の重量平均分子量は、６，５００〜１０，０００であることが好ましく、８５００〜１０，０００であることがより好ましい。
重量平均分子量が１０，０００を超えると、例えば後述する温冷繰り返し試験後に塗膜の割れが発生し好ましくない。また、形成された塗膜が、外気温による鋼材の伸び縮みに対応できず、クラックやはがれ等の塗膜不良が生じることも想定される。
一方で、重量平均分子量が６，５００未満であると、低温状態においてエポキシ樹脂と硬化剤ポリアミンの、混合後の高分子化が促進しないことから、十分な低温硬化性が得られない。重量平均分子量（Ｍｗ）は、例えば、ゲルパーミエーションクロマトグラフィー（ＧＰＣ）により測定される。
【００２５】
また、ノボラック型エポキシ樹脂、ビスフェノールＡ型エポキシ樹脂及び他のエポキシ樹脂のエポキシ当量は、１，０００以上であることが好ましく、１，１００〜１，２００であることがより好ましい。エポキシ当量が１，０００未満であると、十分な低温硬化性が得られない。
【００２６】
本発明において使用できるノボラック型エポキシ樹脂の市販品としては、例えば、商品名で、「ＥＰＩＣＬＯＮ  ５９７０−６０」（フェノールノボラック型エポキシ樹脂、エポキシ当量１０００以上、ＤＩＣ社製）等が挙げられる。ビスフェノールＡ型エポキシ樹脂の市販品としては、例えば、商品名で、「ＥＰＩＣＬＯＮ  １０４０−７０Ｘ」（ビスフェノールＡ型エポキシ樹脂、エポキシ当量１３００、比重１．０、ＤＩＣ社製）等があげられる。
【００２７】
＜ポリアミン（ｂ）＞
ポリアミン（ｂ）は、硬化剤（ＩＩ）の主成分であり、脂環式ポリアミン（ｂ−１）と、脂環式ポリアミンを含まないポリアミン（ｂ−２）と、アルキルフェノール（ｂ−３）と、を含む。上述のポリアミンは（ｂ）はミネラルスピリット等の弱溶剤に可溶な構造に変性されてもよい。
【００２８】
脂環式ポリアミン（ｂ−１）としては、例えば、１，４−シクロヘキサンジアミン、４，４’−メチレンビスシクロヘキシルアミン、４，４’−イソプロピリデンビスシクロヘキシルアミン、ノルボルナジアミン、ビス（アミノメチル）シクロヘキサン、ジアミノジシクロヘキシルメタン、イソホロンジアミン、メンセンジアミン（ＭＤＡ）等を含む脂環式ポリアミンが挙げられる。
【００２９】
低温での硬化性及び塗膜性能の観点から、脂環式ポリアミン（ｂ−１）は、硬化剤（ＩＩ）の総質量に対して、１０〜２０質量％含まれることが好ましく、１３〜１６質量％含まれることがより好ましい。脂環式ポリアミン（ｂ−１）が１８質量％を超える場合には、形成される塗膜に粘着性が残りやすくなり、踏み込み性が悪くなる傾向ある。また、脂環式ポリアミン（ｂ−１）が１０質量％未満である場合には、十分な低温硬化性が得られない。
なお、本明細書において、硬化剤（ＩＩ）の総質量とは、脂環式ポリアミン（ｂ−１）、脂環式ポリアミンを含まないポリアミン（ｂ−２）、アルキルフェノール（ｂ−３）等のポリアミン（ｂ）と、その他の硬化剤（ＩＩ）に対する添加剤（弱溶剤を含む）とを合算した総質量をいう。
【００３０】
脂環式ポリアミンを含まないポリアミン（ｂ−２）としては、脂肪族系アミン、芳香族系アミン、複素環系アミン等から選択されるいずれかのアミン化合物を含むポリアミン等が挙げられる。
【００３１】
脂肪族系アミンとしては、例えば、アルキレンポリアミン、ポリアルキレンポリアミン、その他の脂肪族系アミン等が挙げられる。
アルキレンポリアミンとしては、例えば、Ｈ２Ｎ−Ｒ１−ＮＨ２（式中、Ｒ１は、１個以上の炭素数１〜１０の炭化水素基で置換されていてもよい炭素数１〜１２の二価の炭化水素基である。）で表されるポリアミン化合物が挙げられる。より具体的には、メチレンジアミン、エチレンジアミン、１，２−ジアミノプロパン、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカン等が挙げられる。
ポリアルキレンポリアミンとしては、例えば、ジエチレントリアミン、トリエチレンテトラミン、テトラエチレンペンタミン、ペンタエチレンヘキサミン、ヘキサメチレンテトラミン等が挙げられる。
その他の脂肪族系アミンとしては、例えば、テトラ（アミノメチル）メタン、テトラキス（２−アミノエチルアミノメチル）メタン、１，３−ビス（２’−アミノエチルアミノ）プロパン、トリエチレン−ビス（トリメチレン）ヘキサミン、ビス（３−アミノエチル）アミン、ビスヘキサメチレントリアミン［Ｈ２Ｎ（ＣＨ２）６ＮＨ（ＣＨ２）６ＮＨ２］等が挙げられる。
【００３２】
芳香族系アミンとしては、例えば、ビス（アミノアルキル）ベンゼン、ビス（アミノアルキル）ナフタレン、ベンゼン環に結合した２個以上の１級アミノ基を有する芳香族ポリアミン化合物、及びその他の芳香族系ポリアミン化合物等が挙げられる。芳香族系アミンは特に限定されるものではないが、より具体的には、ビス（シアノエチル）ジエチレントリアミン、ｏ−キシリレンジアミン、ｍ−キシリレンジアミン（ＭＸＤＡ）、ｐ−キシリレンジアミン、フェニレンジアミン、ナフチレンジアミン、ジアミノジフェニルメタン、ジアミノジエチルフェニルメタン、２，２−ビス（４−アミノフェニル）プロパン、４，４’−ジアミノジフェニルエーテル、４，４’−ジアミノベンゾフェノン、４，４’−ジアミノジフェニルスルホン、２，２’−ジメチル−４，４’−ジアミノジフェニルメタン、２，４’−ジアミノビフェニル、２，３’−ジメチル−４，４’−ジアミノビフェニル、３，３’−ジメトキシ−４，４’−ジアミノビフェニル、ビス（アミノメチル）ナフタレン、ビス（アミノエチル）ナフタレン等が挙げられる。
【００３３】
複素環系アミンとしては、例えば、Ｎ−メチルピペラジン［ＣＨ３−Ｎ（ＣＨ２ＣＨ２）２ＮＨ］、モルホリン［ＨＮ（ＣＨ２ＣＨ２）２Ｏ］、１，４−ビス−（８−アミノプロピル）−ピペラジン、ピペラジン−１，４−ジアザシクロヘプタン、１−（２’−アミノエチルピペラジン）、１−［２’−（２’’−アミノエチルアミノ）エチル］ピペラジン、１，１１−ジアザシクロエイコサン、１，１５−ジアザシクロオクタコサン等が挙げられる。
【００３４】
脂環式ポリアミンを含まないポリアミン（ｂ−２）は、硬化剤（ＩＩ）の総質量に対して、０．６〜６．３質量％含まれることが好ましく、２．９〜３．６質量％含まれることがより好ましい。脂環式ポリアミンを含まないポリアミン（ｂ−２）が６．３質量％を超える場合には、形成される塗膜に粘着性が残りやすくなり、踏み込み性が悪くなる傾向ある。また、脂環式ポリアミンを含まないポリアミン（ｂ−２）が、０．６質量％未満である場合には、十分な低温硬化性が得られない。
【００３５】
アルキルフェノール（ｂ−３）としては、例えば、メチルフェノール（ｏ，ｍ，ｐ−クレゾール）、エチルフェノール、ブチルフェノール、ターシャリブチルフェノール、オクチルフェノール、ノニルフェノール、ドデシルフェノール、ジノニルフェノール等の１価フェノールが挙げられる。
アルキルフェノール（ｂ−３）のアルキル基の炭素数は、１〜１０であることが好ましく、１〜５であることがより好ましい。
【００３６】
アルキルフェノール（ｂ−３）は、硬化剤（ＩＩ）の総質量に対して、６〜３０質量％含まれることが好ましく、１２〜２４質量％含まれることがより好ましい。アルキルフェノール（ｂ−３）が３０質量％を超える場合には、形成される塗膜に粘着性が残りやすくなり、踏み込み性が悪くなる傾向ある。また、アルキルフェノール（ｂ−３）が、６質量％未満である場合には、十分な低温硬化性が得られない。
【００３７】
＜添加剤＞
本実施形態に係る二液混合形塗料組成物の主剤（Ｉ）には、顔料、シランカップリング剤（ｃ）、その他の添加剤が含有されてもよい。
【００３８】
顔料としては、体質顔料、着色顔料、防錆顔料のうちの１種のみが用いられてもよく、２種以上を用いてもよい。
【００３９】
体質顔料としては、例えば、タルク、クレー、炭酸カルシウム、炭酸マグネシウム、硫酸バリウム、ケイ酸、ケイ酸塩、酸化アルミニウム水和物、硫酸カルシウム、石膏、雲母状酸化鉄（ＭＩＯ）、ガラスフレーク、スゾライト・マイカ、クラライト・マイカ等が挙げられる。石膏を用いる場合には、焼石膏（ＣａＳＯ４・１／２Ｈ２Ｏ）を含有させることで、防錆塗膜の耐水性、防食性をより向上させることができる。具体的には、商品名で「ＰＨ−２００」（焼石膏、丸石石膏社製）等を使用することができる。焼石膏を使用する場合、その添加量は、二液混合形塗料組成物の固形分中、２〜３０質量％とすることが好ましい。２質量％未満であると、効果が認められず、３０質量％を超えると、防錆塗膜の表面への析出、白化現象が生じ、防錆塗膜の外観異常をきたす。
【００４０】
着色顔料としては、酸化チタン、カーボンブラック、鉛白、黒鉛、硫化亜鉛、酸化亜鉛（亜鉛華）、酸化クロム、黄色ニッケルチタン、黄色クロムチタン、黄色酸化鉄、赤色酸化鉄、黒色酸化鉄、フタロシアニンブルー、フタロシアニングリーン、ウルトラマリンブルー、キナクリドン類、アゾ系赤・黄色顔料等が挙げられる。
【００４１】
防錆顔料としては、モリブデン酸亜鉛、モリブデン酸アルミニウム、亜鉛末（Ｚｎ）、リン酸亜鉛、アルミ粉（Ａｌ）等が挙げられる。
【００４２】
シランカップリング剤（ｃ）は、有機ポリマー（硬化樹脂等）に対して反応性及び／又は親和性を示す有機官能基と、無機系材料（二液混合形塗料組成物に含有される顔料等）に対して反応性及び／又は親和性を示す有機官能基とを併せ持つ化合物である。シランカップリング剤（ｃ）を用いることにより、有機ポリマーと無機系材料とが接する界面の接着性等を向上させることが可能となる。
【００４３】
本発明においては、このようなシランカップリング剤（ｃ）として、異なる２種の官能基の一方の官能基として、トリメトキシシリル基又はトリエトキシシリル基を有する化合物が用いられる。トリメトキシシリル基又はトリエトキシシリル基を有する化合物を用いることにより、防錆塗膜の防食性や基材との付着性を向上させることができる。
【００４４】
本発明においては、シランカップリング剤（ｃ）として、１種又は２種以上のシランカップリング剤を用いることができる。シランカップリング剤（ｃ）は、主剤（Ｉ）の総質量に対して、０．５〜５質量％の割合で用いられることが好ましい。この割合でシランカップリング剤（ｃ）を用いることにより、二液混合形塗料組成物から形成される防錆塗膜と基材との付着性や防錆塗膜の耐膨れ性をより優れたものとすることができる。
【００４５】
顔料、シランカップリング剤（ｃ）以外のその他の主剤（Ｉ）に対する添加剤としては例えば、併用樹脂、溶剤、タレ止め・沈降防止剤、色分れ防止剤、消泡・ワキ防止剤、レベリング剤、ツヤ消し剤等が挙げられる。
【００４６】
併用樹脂としては、例えば、石油系樹脂（キシレン樹脂等）、アクリル樹脂、ポリエステル樹脂等を用いることができる。これらの併用樹脂を用いることにより、防錆塗膜の物性を改善することができる。
【００４７】
溶剤としては、当該分野において通常用いられるものを用いることができ、例えば、トルエン、キシレン、イソブチルアルコール、メチルエチルケトン、及びこれらの２種以上の混合溶剤等が挙げられる。後述する弱溶剤を用いることもできる。
【００４８】
タレ止め・沈降防止剤としては、当該分野において通常用いられるものを用いることができ、例えば、商品名で「ディスパロン  ６７００」（脂肪族ビスアマイド揺変剤、楠本化成社製）等を好ましく用いることができる。色分れ防止剤としては、例えば、商品名で「ディスパロン  ２１００」（シリコン添加脂肪族系多価カルボン酸、楠本化成社製）等を好ましく用いることができる。消泡・ワキ防止剤としては、例えば、商品名で「ディスパロン  １９５０」（特殊ビニル系重合物、楠本化成社製）等を好ましく用いることができる。
【００４９】
＜溶剤＞
本実施形態に係る二液混合形塗料組成物は、溶剤として弱溶剤を含むことが好ましい。詳細には、主剤（Ｉ）又は硬化剤（ＩＩ）の少なくともいずれか一方の溶剤として弱溶剤が用いられることが好ましく、本実施形態においては、主剤（Ｉ）及び硬化剤（ＩＩ）の溶剤として弱溶剤が用いられる。
【００５０】
従来用いられてきた二液混合形塗料組成物においては、主剤（Ｉ）や硬化剤（ＩＩ）の種類によっては十分な低温硬化性を得られない場合がある。本実施形態に係る二液混合形塗料組成物は、弱溶剤を用いない場合でも十分な低温硬化性が得られるが、弱溶剤が二液混合形塗料組成物の溶剤として用いられることで、更に低温硬化性（特に塗り重ね性）を向上させることができる。また、二液混合形塗料組成物の臭気を低減させることもできる。また、防錆塗膜の外観異常（ちぢみ）を防止することもできる。
【００５１】
弱溶剤とは、脂肪族炭化水素系溶剤であり、ミネラルスピリットやターペン等に代表されるような高引火点、高沸点、低有害性であるものをいう。より具体的な弱溶剤としては、ミネラルスピリット、ホワイトスピリット、ミネラルターペン、イソパラフィン、ソルベント灯油、芳香族ナフサ、ＶＭ＆Ｐナフサ、ソルベントナフサ等挙げられる。
【００５２】
弱溶剤の市販品としては、いずれも商品名で「ソルベッソ１００」、「ソルベッソ１５０」、「ソルベッソ２００」（いずれもエッソ石油社製）や、いずれも商品名で「スワゾール３１０」、「スワゾール１０００」、「スワゾール１５００」（いずれもコスモ石油社製）等が挙げられる。この他、単成分溶剤としてはｎ−ブタン、ｎ−ヘキサン、ｎ−ヘプタン、ｎ−オクタン、イソノナン、ｎ−デカン、ｎ−ドデカン、シクロペンタン、シクロヘキサン、シクロブタン等の脂肪族炭化水素類等が挙げられる。
【００５３】
主剤（Ｉ）の溶剤としての弱溶剤は、主剤（Ｉ）の総質量に対して、５〜５０質量％含まれることが好ましい。弱溶剤が５〜５０質量％含まれることにより、塗り重ね性を向上させる効果、臭気を低減させる効果、外観異常（ちぢみ）を抑制させる効果を十分に得ることができる。
【００５４】
＜ＰＶＣ＞
本実施形態に係る二液混合形塗料組成物は、その主剤（Ｉ）の顔料体積濃度（ＰＶＣ）が３０〜６０％であることが好ましい。ＰＶＣが６０％を超えると塗膜が脆くなり割れの発生や付着性の低下が生じる。ＰＶＣが２０％未満であると塗膜中の顔料の割合が減ることで塗膜の隠ぺい性が低下する傾向がある。
なお、本実施形態で示すＰＶＣ（ｐｉｇｍｅｎｔ  ｖｏｌｕｍｅ  ｃｏｎｃｅｎｔｒａｔｉｏｎ）とは、主剤（Ｉ）中の全樹脂分と全顔料との合計固形分に占める当該顔料分の体積百分率（％）である。
【００５５】
本実施形態に係る二液混合形塗料組成物の塗装は、刷毛、ローラー、スプレー等の一般的な方法により行なうことができる。二液混合形塗料組成物を使用する直前に、主剤（Ｉ）と硬化剤（ＩＩ）とを混合することにより得られる塗料を、上記方法を用いて塗布する。かかる主剤（Ｉ）と硬化剤（ＩＩ）とを混合することにより得られる塗料の塗装は、主剤（Ｉ）と硬化剤（ＩＩ）との混合後、可使時間内に行なう。本実施形態に係る二液混合形塗料組成物は、典型的には、３０分〜８時間程度の可使時間を示す。溶剤の量によっては、２〜８時間程度を示す。塗装を行なった後は、エポキシ基−アミノ基間の硬化反応やシランカップリング剤（ｃ）によるカップリング反応等が進行することによって硬化反応が進行するため、低温硬化性が優れた二液混合形塗料組成物を得ることができる。
【００５６】
被塗物（本実施形態に係る二液混合形塗料組成物が塗装される対象物）としては、防食を必要とするものであれば特に限定されるものではないが、例えば、船舶、車両（例えば、鉄道車両、大型車両）、航空機、橋梁、海上構築物、プラント、タンク（例えば、石油タンク）、パイプ、鋼管、鋳鉄管等、又は鋼製構造物、建築物の鋼性部分等が挙げられる。また、旧塗膜の残る被塗物に対して適用された場合にも、二液混合形塗料組成物は良好な低温硬化性を示す。また、本発明で述べる低温とは冬場の外気温低下に従って上述被塗物の基材温度が低くなる状態を示し、具体的には基材表面の温度が１０℃より低い状態を示す。
【００５７】
被塗物の表面は、予めブラスト処理されたものであってもよく、さび止め塗装、ショップ塗装、有機又は無機ジンクプライマー塗装が施されたものであってもよい。かかる表面に対しても、二液混合形塗料組成物の低温硬化性は優れている。
【００５８】
本実施形態に係る二液混合形塗料組成物の塗布により形成される防錆塗膜の膜厚は、被塗物の種類、用途等に応じて適宜のものとすることができるが、通常、乾燥膜厚は１０〜３００μｍ程度である。また、本実施形態に係る二液混合形塗料組成物の塗布により形成される防錆塗膜は、該組成物を複数回にわたって塗布することにより、積層構造とすることも可能である。その際の１回の塗布量及び塗料組成物の粘度は特に制限されるものではなく、通常、それぞれの防錆塗膜の乾燥膜厚が１０〜３００μｍとなるように塗布される。
【００５９】
以上のようにして形成された防錆塗膜（下塗り層）上には、上塗り層として、上塗り塗料や機能性塗料を塗装してもよい。本実施形態に係る二液混合形塗料組成物から形成される防錆塗膜は、このような上塗り塗料や機能性塗料からなる塗膜に対しても、本実施形態における二液混合形塗料組成物は、優れた付着性を示すことができる。
【００６０】
上塗り塗料としては、例えば、油性系塗料、長油性フタル酸樹脂塗料、シリコンアルキッド樹脂塗料、フェノール樹脂塗料、塩化ゴム系樹脂塗料、エポキシ樹脂塗料、変性エポキシ樹脂塗料、タールエポキシ樹脂塗料、塩化ビニル樹脂塗料、ポリウレタン樹脂塗料、フッ素樹脂塗料、シリコン変性樹脂塗料等が挙げられる。
また、機能性塗料としては、汚染物質に対してセルフクリーニング機能を発現する光触媒塗料、海洋生物等の付着を防止する防汚塗料等が挙げられる。これらのなかでも、エポキシ樹脂塗料、ポリウレタン樹脂塗料、フッ素樹脂塗料、アクリル樹脂系防汚塗料、ビニル樹脂系防汚塗料等が好ましく用いられる。本実施形態に係る二液混合形塗料組成物から形成される防錆塗膜は、同系のエポキシ樹脂系塗料に対しても、また、異系の塗料に対しても優れた付着性を示すことができる。
なお、本実施形態に係る二液混合形塗料組成物は、上塗り層の形成のために用いられてもよい。この場合、上塗り層の乾燥膜厚は、通常、１０〜３００μｍ程度とされる。
【００６１】
以上説明したように、本実施形態における二液混合形塗料組成物は、金属基材の表面を被覆する防錆塗膜を形成するために用いられる、主剤（Ｉ）及び硬化剤（ＩＩ）を含む二液混合形塗料組成物であって、主剤（Ｉ）は、エポキシ樹脂（ａ）を含み、硬化剤（ＩＩ）は、ポリアミン（ｂ）を含み、エポキシ樹脂（ａ）は、ビスフェノールＡ型エポキシ樹脂又はノボラック型エポキシ樹脂の少なくともいずれかで、かつ、重量平均分子量が６，５００〜１０，０００であり、ポリアミン（ｂ）は、脂環式ポリアミン（ｂ−１）と、脂環式ポリアミンを含まないポリアミン（ｂ−２）と、アルキルフェノール（ｂ−３）と、を含む。これにより、低温硬化性及び塗膜性能が優れた二液混合形塗料組成物を得ることができる。
【００６２】
また、主剤（Ｉ）は、更にシランカップリング剤（ｃ）を含み、シランカップリング剤（ｃ）は、異なる２種の官能基の一方の官能基として、トリメトキシシリル基又はトリエトキシシリル基を有する。これにより、防錆塗膜の防食性や基材との付着性を向上させることができる。
【００６３】
また、二液混合形塗料組成物は、弱溶剤を更に含む。弱溶剤が二液混合形塗料組成物の溶剤として用いられることで、より低温硬化性（特に塗り重ね性）を向上させることができる。また、二液混合形塗料組成物の臭気を低減させることもできる。また、防錆塗膜の外観を良好にできる。
【００６４】
また、脂環式ポリアミン（ｂ−１）は、硬化剤（ＩＩ）の総質量に対して、１０〜２０質量％含まれる。また、脂環式ポリアミンを含まないポリアミン（ｂ−２）は、硬化剤（ＩＩ）の総質量に対して、０．６〜６．３質量％含まれる。また、アルキルフェノール（ｂ−３）は、硬化剤（ＩＩ）の総質量に対して、６〜３０質量％含まれる。また主剤（Ｉ）の顔料体積濃度（ＰＶＣ）は３０〜６０％である。これらの条件を満たすことで、低温硬化性及び塗膜性能がより優れた二液混合形塗料組成物を得ることができる。
【実施例】
【００６５】
以下、実施例及び比較例により本発明を更に具体的に説明するが、本発明は以下の実施例に限定されるものではない。
【００６６】
＜実施例１〜２２＞
表１に示される配合処方に従い、配合成分を混合し、エポキシ樹脂を含む主剤（Ｉ）及び硬化剤（ＩＩ）をそれぞれ調製し、実施例１〜２２の二液混合形塗料組成物を得た。表１に示される各配合成分の詳細は次のとおりである。表１には、主剤（Ｉ）の顔料体積濃度（ＰＶＣ）を併記する。
【００６７】
（１）ノボラック型エポキシ樹脂Ａ：エポキシ樹脂（ａ）
温度計、撹拌装置及び冷却管をつけた水分離装置を備えた２Ｌ反応器に、ヒタノール＃１１３３（日立化成工業社製；ｐ−第三ブチルフェノールノボラック樹脂、ＯＨ当量１５８、平均核体数３）２５０ｇ、ヒタノール＃１５０１（日立化成工業社製；オクチルフェノールノボラック樹脂、ＯＨ当量２１４、平均核体数３）２５０ｇ及びエピクロルヒドリン１４４０ｇを仕込み、撹拌して均一溶液にした後、４８重量％水酸化ナトリウム２６８ｇを６０〜１１０℃で２時間かけて滴下した。この間、系内で生成した水分はエピクロルヒドリンと共沸させて水分離装置で系外へ除去しながらエピクロルヒドリンを系内で還流させた。滴下終了後、１００〜１２０℃で２時間熟成し、理論水量が流出した時点で反応を終了させた。
得られたエポキシ化合物のエピクロルヒドリン溶液にキシレン１５０ｇを加え、大量の水で洗浄し、生成した食塩及び過剰の水酸化ナトリウムを除去した後、３重量％リン酸水溶液で中和した。次いで、減圧下でエピクロルヒドリン及びキシレンを留去し、これにスワゾール３１０（コスモ石油製；高沸点パラフィン系溶剤）を４６０ｇ加え、液状のエポキシ樹脂（ノボラック型エポキシ樹脂Ａ）を得た。この重量平均分子量は８，５００、エポキシ当量は１０１０、固形分は６０重量％、比重は０．９０であった。
（２）ノボラック型エポキシ樹脂Ｂ：エポキシ樹脂（ａ）
エピクロルヒドリンを２０４０ｇに変更した以外は上述の処方に準じてノボラック型エポキシ樹脂Ｂを得た。この重量平均分子量は６，５００、エポキシ当量は１０００、固形分は６０重量％、比重は０．９０であった。
（３）ノボラック型エポキシ樹脂Ｃ：エポキシ樹脂（ａ）
エピクロルヒドリンを１０４０ｇに変更した以外は上述の処方に準じてノボラック型エポキシ樹脂Ｃを得た。この重量平均分子量は９，５００、エポキシ当量は１０２０、固形分は６０重量％、比重は０．９０であった。
（４）ビスフェノールＡ型エポキシ樹脂Ｄ：エポキシ樹脂（ａ）
ビスフェノールＡ型エポキシ樹脂ＤとしてｊＥＲ１００７（三菱化学社製）を用いた。この重量平均分子量は１０，０００、エポキシ当量は１９７５、固形分は１００重量％、比重は１．１９であった。
（５）重炭：ＫＳ−８０００（比重２．５、カルファイン社製）
（６）タルク：タルクＳＳＳ（比重２．７５、日本タルク社製）
（７）酸化チタン：Ｒ−９９６（比重２．６５、ＬＯＭＯＮ社製）
（８）防錆顔料：ＣＬＦ−１０２（比重０．３、広西化工研究院社製）
（９）シランカップリング剤（ｃ）：トリメトキシシリル基含有シランカップリング剤Ａ：ＫＢＭ−４０３（比重１．０７、信越化学社製）
（１０）シランカップリング剤（ｃ）：トリエトキシシリル基含有シランカップリング剤Ｂ：ＫＢＥ−４０３（比重１．００、信越化学社製）
（１１）脂環式ポリアミン（ｂ−１）：ＷＮ−１５５（比重１．２９、ＤＩＣ社製）
（１２）脂環式ポリアミンを含まないポリアミン（ｂ−２）：メタキシレンジアミン（比重１．０５、東京化成社製）
（１３）アルキルフェノール（ｂ−３）：オルト−ターシャリブチルフェノール（比重０．９０８、東京化成社製）
（１４）弱溶剤：ソルベッソ１００（比重０．８８、エッソ石油社製）
（１５）キシレン：キシロール（昭栄ケミカル社製）
【００６８】
＜比較例１〜１０＞
表２に示される配合処方に従い、配合成分を混合し、エポキシ樹脂を含む主剤（Ｉ）及び硬化剤（ＩＩ）をそれぞれ調製し、比較例１〜１０の二液混合形塗料組成物を得た。表２に新たに示される各配合成分の詳細は次のとおりである。表２には、表１と同様に主剤（Ｉ）の顔料体積濃度（ＰＶＣ）を併記する。
【００６９】
（１６）ビスフェノールＡ型エポキシ樹脂Ｅ
ビスフェノールＡ型エポキシ樹脂ＥとしてｊＥＲ１００９（三菱化学社製）を用いた。この重量平均分子量は２０，０００、エポキシ当量は２８５０、固形分１００重量％であった。
（１７）非ノボラック型かつ非ビスフェノールＡ型エポキシ樹脂Ｆ（重量平均分子量４２０、エポキシ当量１４５）：エポライト１００ＭＦ（共栄社化学社製）
（１８）ノボラック型エポキシ樹脂Ｇ
ノボラック型エポキシ樹脂ＦとしてＥＰＩＣＬＯＮ  ＮＫ５９−６０ＭＳ（ＤＩＣ社製）を用いた。この重量平均分子量は５，７００、エポキシ当量は１０００以上、固形分６０重量％、比重０．９５であった。
（１９）脂肪族ポリアミン：フジキュアー  ＦＸＰ−８０８８（比重０．９６、Ｔ＆Ｋ  ＴＯＫＡ社製）
【００７０】
【表１】
2018065929.tif 000002
【００７１】
【表２】
2018065929.tif 000003
【００７２】
以上の実施例及び比較例の二液混合形塗料組成物の主剤（Ｉ）と硬化剤（ＩＩ）とを混合、調整し、被塗物に塗布し、二液混合形塗料組成物の低温硬化性と、防錆塗膜の外観とを評価した。
【００７３】
［１］低温硬化性
二液混合形塗料組成物の低温硬化性を、以下に示す低温乾燥性、防食性、付着性、塗り重ね性、踏み込み性の試験により評価した。実施例及び比較例の結果を表３及び表４に示す。
【００７４】
＜低温乾燥性＞
実施例及び比較例に示す二液混合形塗料組成物の低温乾燥性を、特許第３６５２８６４号公報を参考に評価した。詳細には、二液混合形塗料組成物を、脱脂した磨き鋼板（１５０×７０×０．８ｍｍ）にエアスプレーを用いて乾燥膜厚が約６０μｍとなるように塗装し、０℃の条件で１６時間乾燥し防錆塗膜を得た。防錆塗膜を指触し、以下の評価基準で低温乾燥性を評価した。
（評価基準）
４：指で強く押しても塗膜がずれない。
３：指で強く押すと塗膜がずれるが、軽くこすっても跡が残らない。
２：指で軽くこすると跡がつくが、軽く触っても塗料がつかない。
１：指で軽く触ったときに塗料がつく。
【００７５】
＜防食性＞
実施例及び比較例に示す二液混合形塗料組成物の防食性を、ＪＩＳ  Ｋ  ５６００−７−９を参考に評価した。詳細には、調製直後の二液混合形塗料組成物を、グリッドブラスト鋼板（７ｃｍ×１５ｃｍ×３．２ｍｍ）に、エアスプレーを用いて乾燥膜厚が約６０μｍとなるように塗装し、２３℃５０％ＲＨの条件で７日間養生し、防錆塗膜を得た。二液混合形塗料組成物に対して３枚の防錆塗膜を用意し、ＪＩＳ  Ｋ  ５６００−７−９  サイクル腐食性試験  １２０ｃｙｃ（サイクルＤ）を参考に、以下の評価基準で防食性を評価した。
（評価基準）
４：防錆塗膜３枚中すべてでさび・ふくれ・われを認めない。
３：防錆塗膜３枚中１枚でさび・ふくれ・われを認める。
２：防錆塗膜３枚中２枚でさび・ふくれ・われを認める。
１：すべての防錆塗膜でさび・ふくれ・われを認める。
なお、防錆塗膜の周辺約１０ｍｍ以内及び塗膜に付けた傷の両側それぞれ４ｍｍ以内の塗膜は評価の対象外とし、さび汁による汚れも評価の対象外とした。
【００７６】
＜付着性＞
実施例及び比較例に示す二液混合形塗料組成物の付着性を、ＪＩＳ  Ｋ  ５６００−５−６を参考に評価した。詳細には、二液混合形塗料組成物を、６か月間屋外曝露したＺｎめっき鋼板（１５０×７０×３．２ｍｍ）に、エアスプレーを用いて乾燥膜厚が約６０μｍとなるように塗装し、２３℃５０％ＲＨの条件で７日間養生し、更に、５０℃９５％ＲＨの条件で７日間投入し防錆塗膜を得た。ＪＩＳ  Ｋ  ５６００−５−６の７．の方法を参考に、２ｍｍ間隔で防錆塗膜の各方面にそれぞれ６本の切り込みを入れ、切り込みを入れた面に粘着テープを圧着し、引きはがし、目視で塗面を観察することで防錆塗膜の付着性を評価した。具体的には、ＪＩＳ  Ｋ  ５６００−５−６の８．３の表１を参考に、以下の評価基準で付着性を評価した。
（評価基準）
４：分類０又は分類１
３：分類２
２：分類３
１：分類４以下
【００７７】
＜塗り重ね性＞
実施例及び比較例に示す二液混合形塗料組成物の塗り重ね性を、ＪＩＳ  Ｋ  ５５５１−７．１０を参考に評価した。詳細には、二液混合形塗料組成物を、ボンデ鋼板（１５０ｍｍ×７０ｍｍ×０．８ｍｍ）にハケを用いて乾燥膜厚が約６０μｍとなるように塗装し、５℃の条件で２４時間乾燥し防錆塗膜を得た。防錆塗膜に対して、上塗り塗料として、ハイポン３０ファイン中塗（商品名、日本ペイント社製）を、塗装器具として刷毛を用いて塗り重ね、刷毛の塗装作業性、下塗り塗膜の再溶解の観点から、以下の評価基準で塗り重ね性を評価した。
（評価基準）
塗装作業性：刷毛作業感が重くないか（ｉ）。
下塗り塗膜の再溶解：上塗り塗料が下塗を再溶解していないか（ｉｉ）、
リフティングが起きていないか（ｉｉｉ）。
４：（ｉ）〜（ｉｉｉ）のうち、いずれも問題ない。
３：（ｉ）〜（ｉｉｉ）のうち、一つの項目で問題がある。
２：（ｉ）〜（ｉｉｉ）のうち、二つの項目で問題がある。
１：（ｉ）〜（ｉｉｉ）のすべての項目で問題がある。
【００７８】
＜踏み込み性＞
実施例及び比較例に示す二液混合形塗料組成物の踏み込み性を、特開２０１０−２４４０８号公報を参考に評価した。詳細には、二液混合形塗料組成物をボンデ鋼板（９００×２２５×０．８ｍｍ）にエアスプレーを用いて乾燥膜厚が約６０μｍとなるように塗装し、０℃の条件で１６時間養生し防錆塗膜を得た。防錆塗膜の塗膜表面を靴で踏み、全体重を３秒間かけた後、以下の評価基準で踏み込み性を評価した。
（評価基準）
４：塗膜に跡がつかない。
３：塗膜に跡はつかないが、粘着性は残っている。
２：粘着性が残っており、かつ、塗膜に跡がつく。
１：踏み込んだ靴の裏に塗料が付着する。
【００７９】
［２］防錆塗膜の外観
二液混合形塗料組成物の防錆塗膜の外観を、以下に示すちぢみ性、温冷繰り返し性の試験により評価した。実施例及び比較例の結果を表３及び表４に示す。
【００８０】
＜ちぢみ性＞
実施例及び比較例に示す二液混合形塗料組成物のちぢみ性を、評価した。詳細には、アルキド樹脂塗料（速乾ＰＺヘルゴンエコ：商品名、日本ペイント社製）を、溶融亜鉛めっき鋼板（１５０×７０×３．２ｍｍ）に刷毛を用いて乾燥膜厚が約６０μｍとなるように塗装し、２３℃５０％ＲＨの条件で１日乾燥した。ついで、二液混合形塗料組成物を、刷毛を用いて乾燥膜厚が約５０μｍとなるように塗装し防錆塗膜を得たのち、以下の評価基準で防錆塗膜のちぢみ性を評価した。
（評価基準）
４：外観異常なし
３：１０％以下の面積でちぢみが発生
２：５０％以下の面積でちぢみが発生
１：全面でちぢみが発生
【００８１】
＜温冷繰り返し性＞
実施例及び比較例に示す二液混合形塗料組成物の温冷繰り返し性を、ＪＩＳ−Ｋ−５６００−７−４に従って評価した。詳細には、二液混合形塗料組成物を、ボンデ鋼板（１５０ｍｍ×７０ｍｍ×０．８ｍｍ）に刷毛を用いて乾燥膜厚が約６０μｍとなるように塗装し、２３℃５０％ＲＨにて１６時間養生した。防錆塗膜に対して、上塗り塗料として、ハイポン３０ファイン中塗（商品名、日本ペイント社製）を塗装器具として刷毛を用いて塗り重ね、２３℃５０％ＲＨにて７日間養生した。ついで、２３±２℃にて１８時間、マイナス２０℃にて３時間、５０±３℃にて３時間を１サイクルとして、温冷繰り返し試験を５０サイクル実施した。５０サイクル終了後、以下の評価基準で温冷繰り返し性を評価した。
（評価基準）
４：外観異常なし
３：１０％以下の面積で割れが発生
２：５０％以下の面積で割れが発生
１：全面で割れが発生
【００８２】
【表３】
2018065929.tif 000004
【００８３】
【表４】
2018065929.tif 000005
【００８４】
実施例１〜４と比較例２との比較から、実施例１〜４の塗料組成物の方が、比較例２の塗料組成物よりも塗膜形成時の低温乾燥性、塗り重ね性、踏み込み性が良好であることが分かった。この結果から、本発明に示す重量平均分子量８，５００以上のエポキシ樹脂（ａ）を含有させることで、低温硬化性、塗り重ね性、踏み込み性が向上することが確認された。
【００８５】
実施例１〜４と比較例１との結果から、実施例１〜４の塗料組成物の方が、比較例１の塗料組成物よりも形成される塗膜の温冷繰り返し試験性能が良好であることが分かった。この結果から本発明に示す重量平均分子量１０，０００以下のエポキシ樹脂（ａ）を含有させることで、温冷繰り返し試験性能が向上することが確認された。
【００８６】
実施例１と実施例２２との比較から、実施例１の塗料組成物の方が、実施例２２の塗料組成物よりも塗り重ね後の耐ちぢみ性能が良好であることが分かった。この結果から本発明に示すエポキシ樹脂（ａ）と弱溶剤を含むことで、耐ちぢみ性能が更に向上することが確認された。
【００８７】
実施例１と実施例１９との比較から、実施例１の塗料組成物の方が、実施例１９の塗料組成物よりも防食性、付着性が良好であることが分かった。この結果から更にシランカップリング剤（ｃ）を含有させることで、防食性、付着性がより向上することが確認された。
【００８８】
実施例１と比較例９との比較から、実施例１の塗料組成物の方が、比較例９の塗料組成物よりも低温乾燥性、塗り重ね性、踏み込み性が良好であることが分かった。この結果からポリアミン（ｂ）として脂環式ポリアミン（ｂ−１）を含有させることで、低温乾燥性、塗り重ね性、踏み込み性が向上することが確認された。
【００８９】
実施例１と比較例５との比較から、実施例１の塗料組成物の方が、比較例５の塗料組成物よりも低温乾燥性、塗り重ね性、踏み込み性が良好であることが分かった。この結果からポリアミン（ｂ）として脂環式ポリアミン（ｂ−１）を含まないポリアミン（ｂ−２）を含有させることで、低温乾燥性、塗り重ね性、踏み込み性が向上することが確認された。
【００９０】
実施例１と比較例７との比較から、実施例１の塗料組成物の方が、比較例７の塗料組成物の方が低温乾燥性、塗り重ね性、踏み込み性が良好であることが分かった。この結果から、アルキルフェノール（ｂ−３）を主剤（Ｉ）に対して６質量％以上含有させることで、低温乾燥性、塗り重ね性、踏み込み性が向上することが確認された。